(57)【要約】  本発明は、（ａ）β−アルコキシシアノアクリレート成分、（ｂ）ブチルシアノアクリレート、オクチルシアノアクリレート、およびそれらの組み合わせから選択されるシアノアクリレート成分、（ｃ）ゴム強化成分、（ｄ）表面修飾成分および（ｅ）接着促進剤を含むシアノアクリレート含有組成物に関する。本発明のシアノアクリレート組成物の硬化生成物は、シアノアクリレート含有組成物で典型的に見られる臭いがなく、改善された靭性を示す。【特許請求の範囲】
【請求項１】
（ａ）β−アルコキシアルキルシアノアクリレート成分、
（ｂ）ブチルシアノアクリレート、オクチルシアノアクリレートおよびそれらの組み合わせからなる群から選択されるシアノアクリレート成分、
（ｃ）ゴム強化成分、
（ｄ）表面修飾成分および
（ｅ）接着促進剤を含むシアノアクリレート組成物。
【請求項２】
β−アルコキシアルキルシアノアクリレート成分（ａ）およびシアノアクリレート成分（ｂ）が組成物中に約５５〜約８５：約５〜約３０の重量比で存在する、請求項１に記載の組成物。
【請求項３】
β−アルコキシアルキルシアノアクリレート成分（ａ）およびシアノアクリレート成分（ｂ）が約７０：３０の重量比で存在し、表面修飾成分（ｄ）が、最表面の酸化により表面が修飾された、平均粒子径が５００μｍ以下の粒子状のポリオレフィンであり、接着促進剤（ｅ）は、リン酸または無水イタコン酸の少なくとも一方である、請求項１または２に記載の組成物。
【請求項４】
β−アルコキシアルキルシアノアクリレート成分が、β−メトキシエチルシアノアクリレート、β−エトキシエチルシアノアクリレート、およびそれらの組み合わせから選択される、請求項１〜３のいずれか１項に記載の組成物。
【請求項５】
ゴム強化成分が、（ａ）エチレン、メチルアクリレートおよびカルボン酸硬化部位を有するモノマーの組み合わせの反応生成物、（ｂ）エチレンおよびメチルアクリレートのジポリマー、（ｃ）塩化ビニリデン−アクリロニトリルコポリマー、（ｄ）塩化ビニル／ビニルアセテートコポリマー、（ｅ）ポリエチレンとポリビニルアセテートのコポリマー、およびそれらの組み合わせからなる群から選択される、請求項１〜４のいずれか１項に記載の組成物。
【請求項６】
ゴム強化成分が、エチレン、メチルアクリレートおよびカルボン酸硬化部位を有するモノマーの組み合わせの反応生成物であり、反応生成物が離型剤、酸化防止剤、ステアリン酸、ポリエチレングリコールエーテルワックスを含まない、請求項１〜５のいずれか１項に記載の組成物。
【請求項７】
チキソトロープ剤、ゲル化剤、増粘剤、促進剤および耐衝撃性付与剤のうちの１以上をさらに含む、請求項１〜６のいずれか１項に記載の組成物。
【請求項８】
促進剤が、カリックスアレーン、オキサカリックスアレーン、シラクラウン、シクロデキストリン、クラウンエーテル、ポリ（エチレングリコール）ジ（メタ）アクリレート、エトキシル化水酸基化合物、およびこれらの組み合わせからなる群から選択される、請求項７に記載の組成物。
【請求項９】
カリックスアレーンが、テトラブチルテトラ［２−エトキシ−２−オキソエトキシ］カリックス−４−アレーンである、請求項８に記載の組成物。
【請求項１０】
クラウンエーテルが、１５−クラウン−５，１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５，６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、および１，２−ベンゾ−１，４−ベンゾ−５−オキシジェン−２０−クラウン−７およびそれらの組み合わせからなる群内のメンバーから選択される、請求項８に記載の組成物。
【請求項１１】
ポリ（エチレングリコール）ジ（メタ）アクリレートが以下の構造内
【化１】
2021500453.tif 000013
（式中、ｎは、３より大きい）にある、請求項８に記載の組成物。
【請求項１２】
耐衝撃性付与剤が、クエン酸である、請求項７に記載の組成物。
【請求項１３】
β−アルコキシアルキルシアノアクリレート成分（ａ）およびシアノアクリレート成分（ｂ）が、組成物中に約５５〜約７５：約２０〜約３５の範囲の重量比で存在する、請求項１〜１２のいずれか１項に記載の組成物。
【請求項１４】
β−アルコキシアルキルシアノアクリレート成分（ａ）が、組成物の総重量に基づいて約５５重量％〜約８０重量％の量で存在し、シアノアクリレート成分が約７重量％〜約２７重量％の量で存在する、請求項１〜１３のいずれか１項に記載の組成物。
【請求項１５】
β−アルコキシアルキルシアノアクリレート成分（ａ）およびシアノアクリレート成分（ｂ）が、組成物中に約７０：３０の範囲の重量比で存在する、請求項１〜１４のいずれか１項に記載の組成物。
【請求項１６】
安定化量の酸性安定剤およびフリーラジカル阻害剤をさらに含む、請求項１〜１５のいずれか１項に記載の組成物。
【請求項１７】
請求項１〜１６のいずれか１項に記載の組成物の反応生成物。
【請求項１８】
請求項１〜１４のいずれか１項に記載のシアノアクリレート組成物を少なくとも１つの基材に塗布し、組成物を固定するのに十分な時間、基材を互いに合わせる工程を含む、２つの基材を結合する方法。
【請求項１９】
ブチルシアノアクリレート、オクチルシアノアクリレートおよびそれらの組み合わせからなる群から選択されるシアノアクリレート成分に溶解したゴム強化成分を提供する工程と、β−アルコキシアルキルシアノアクリレート成分、表面修飾成分および接着促進剤を混合し、それらと混ぜ合わせる工程を含む、請求項１〜１４のいずれか１項に記載のシアノアクリレート組成物の調製方法。
【発明の詳細な説明】
【技術分野】
【０００１】
本発明は、（ａ）β−アルコキシアルキルシアノアクリレート成分、（ｂ）ブチルシアノアクリレート、オクチルシアノアクリレートおよびそれらの組み合わせから選択されるシアノアクリレート成分、（ｃ）ゴム強化成分、（ｄ）表面修飾成分および（ｅ）接着促進剤を含むシアノアクリレート含有組成物に関する。本発明のシアノアクリレート組成物の硬化生成物は、シアノアクリレート含有組成物で典型的に見られる臭いを伴わずに、改善された靭性を示す。
【背景技術】
【０００２】
＜関連技術の簡単な説明＞
シアノアクリレート接着剤組成物は周知であり、多種多様な用途をもつ、短時間で硬化する瞬間接着剤として広範に使用される。Ｈ．Ｖ．Ｃｏｏｖｅｒ、Ｄ．Ｗ．Ｄｒｅｉｆｕｓ及びＪ．Ｔ．Ｏ’Ｃｏｎｎｏｒ、「Ｃｙａｎｏａｃｒｙｌａｔｅ  Ａｄｈｅｓｉｖｅｓ」Ｈａｎｄｂｏｏｋ  ｏｆ  Ａｄｈｅｓｉｖｅｓ中、２７、４６３〜７７、Ｉ．Ｓｋｅｉｓｔ編、Ｖａｎ  Ｎｏｓｔｒａｎｄ  Ｒｅｉｎｈｏｌｄ、Ｎｅｗ  Ｙｏｒｋ、第３版（１９９０）を参照のこと。Ｇ．Ｈ．Ｍｉｌｌｅｔ、「Ｃｙａｎｏａｃｒｙｌａｔｅ  Ａｄｈｅｓｉｖｅｓ」Ｓｔｒｕｃｔｕｒａｌ  Ａｄｈｅｓｉｖｅｓ：Ｃｈｅｍｉｓｔｒｙ  ａｎｄ  Ｔｅｃｈｎｏｌｏｇｙ中、Ｓ．Ｒ．Ｈａｒｔｓｈｏｒｎ編、Ｐｌｅｎｕｎ  Ｐｒｅｓｓ、Ｎｅｗ  Ｙｏｒｋ、２４９〜３０７ページ（１９８６）も参照のこと。
【０００３】
米国特許第４，４４０，９１０号（Ｏ’Ｃｏｎｎｏｒ）は、ある種の有機ポリマーをエラストマー、すなわち実際にはゴム状の性質を有する強化添加剤として使用することにより、ゴム強化シアノアクリレート組成物を開発した。したがって、’９１０特許は、（ａ）シアノアクリレートエステルと、（ｂ）約０．５重量％〜約２０重量％のエラストマーポリマーとの実質的に無溶媒の混合物を含む硬化性接着剤を対象とし、特許請求されている。エラストマーポリマーは、低級アルケンモノマーおよび（ｉ）アクリル酸エステル、（ｉｉ）メタクリル酸エステルまたは（ｉｉｉ）酢酸ビニルとのエラストマーコポリマーから選択される。より具体的には、’９１０特許には、シアノアクリレートのための強化添加剤として、アクリルゴム、ポリエステルウレタン、エチレン−酢酸ビニル；フッ素ゴム、イソプレン−アクリロニトリルポリマー、クロロスルフィン化ポリエチレン、ポリ酢酸ビニルのホモポリマーが特に有用であることが判明したと記載される。
【０００４】
エラストマーポリマーは、’９１０特許に、アクリル酸のアルキルエステルのホモポリマー、低級アルケンなどの他の重合性モノマーとアクリル酸のアルキルまたはアルコキシエステルとのコポリマー、およびアクリル酸のアルキルまたはアルコキシエステルのコポリマーのいずれかである、と記載されている。アクリルのアルキルおよびアルコキシエステルと共重合され得る他の不飽和モノマーとしては、ジエン、反応性ハロゲン含有不飽和化合物、およびアクリルアミドなどの他のアクリルモノマーが挙げられる。
【０００５】
従来の市販のエチルシアノアクリレート組成物には悪臭があり、一部のエンドユーザーは不快に感じる。β−メトキシエチルシアノアクリレートは、同じ臭いがないことが知られている。エチルシアノアクリレート組成物は、硬化するとブルーミングを示すことも知られている。β−メトキシエチルシアノアクリレートではそうではない。
【０００６】
今日、市場で市販されている強化された低臭／低ブルームシアノアクリレート製品はない。市販の強化シアノアクリレート製品は、主にエチルシアノアクリレートモノマーに基づいており、（１）一部のエンドユーザーが不快に感じる臭い、および／または（２）硬化したときにブルーミングすることがある。
【０００７】
市販のシアノアクリレート製品は、多くの場合、エチレンメチルメタクリレートターポリマーで強化されている。このポリマーは、β−メトキシエチルシアノアクリレートを含むシアノアクリレート組成物にほとんど靭性を与えない。その一つの理由は、β−メトキシエチルシアノアクリレートの不足した溶解度かもしれない。
【０００８】
β−アルコキシアルキルシアノアクリレート組成物の靭性を改善するための最新技術およびこれまでの努力にもかかわらず、そのようなシアノアクリレート組成物の硬化反応生成物に靭性を提供し、なおかつシアノアクリレート組成物に関連することが多い臭いおよびブルーミングを最小限に抑える、長年の切実で、まだ満たしていない要求がこれまでにある。
【発明の概要】
【課題を解決するための手段】
【０００９】
（ａ）β−アルコキシアルキルシアノアクリレート成分、（ｂ）ブチルシアノアクリレート、オクチルシアノアクリレートおよびそれらの組み合わせから選択されるシアノアクリレート成分、（ｃ）ゴム強化成分、（ｄ）表面修飾成分および（ｅ）接着促進剤を含むシアノアクリレート組成物が提供される。
【００１０】
β−アルコキシアルキルシアノアクリレート成分を含めると、シアノアクリレート組成物に一般的に見られる臭いを発しない組成物のためのシアノアクリレートベースが提供される。上記のシアノアクリレート成分は、ゴム強化成分をβ−アルコキシアルキルシアノアクリレート成分に導入するための媒体を提供する。ゴム強化成分は、実施例に示されるように、改善された靭性を提供する。ゴム強化成分は、シアノアクリレート組成物、特にβ−アルコキシアルキルシアノアクリレートを含有するシアノアクリレート組成物において、溶解性が低いことが時々知られている。その結果、これまでの試みで観察された靭性はせいぜい制限されていた。上記のシアノアクリレート成分はその点で役立つ。
【００１１】
本発明はまた、２つの基材を一緒に結合する方法であって、少なくとも１つの基材に上記の組成物を塗布し、その後に基材を互いに合わせる工程を含む方法に関する。
【００１２】
さらに、本発明は、本発明の組成物の反応生成物に関する。
【００１３】
また、本発明は、本発明の組成物を調製する方法、および硬化した反応生成物に改善された靭性を与える方法に関する。シアノアクリレート組成物に関連することが多い臭い、ならびにその硬化生成物で時々観察されるブルームを最小限に抑える。
【００１４】
本発明は、以下の「詳細な説明」と題されたセクションを読むことにより、より完全に理解されるであろう。
【発明を実施するための形態】
【００１５】
＜詳細な説明＞
上述のように、本発明は、（ａ）β−アルコキシアルキルシアノアクリレート成分、（ｂ）ブチルシアノアクリレート、オクチルシアノアクリレートおよびそれらの組み合わせから選択されるシアノアクリレート成分、（ｃ）ゴム強化成分、（ｄ）表面修飾成分および（ｅ）接着促進剤を含むシアノアクリレート組成物に関する。
【００１６】
β−アルコキシアルキルシアノアクリレート成分（ａ）は、β−メトキシメチルシアノアクリレート、β−メトキシエチルシアノアクリレート、β−エトキシメチルシアノアクリレート、β−エトキシエチルシアノアクリレートおよびそれらの組み合わせから選択することができる。それらのβ−アルコキシアルキルシアノアクリレートの中で特に望ましいのは、β−メトキシエチルシアノアクリレートである。
【００１７】
β−アルコキシアルキルシアノアクリレート成分（ａ）は、全組成物の約５５重量％〜約８５重量％などの約４０重量％〜約９０重量％の範囲内の量で組成物に含まれるべきであり、たとえば、約５５重量％〜約８０重量％が好ましく、約５５重量％〜約７５重量％の範囲が特に好ましく、約６０重量％が特に適している。
【００１８】
シアノアクリレート成分（ｂ）は、ブチルシアノアクリレート（ｎ−ブチルシアノアクリレートなど）、オクチルシアノアクリレート（ｎ−オクチルシアノアクリレートなど）、およびそれらの組み合わせから選択することができる。
【００１９】
シアノアクリレート成分（ｂ）は、約５重量％〜約５０重量％、例えば約５重量％〜約３０重量％、適切には約７重量％〜約２７重量％の範囲内の量で組成物中に含まれるべきである。全組成物の約１０重量％〜約３０重量％を使用することができ、約２０重量％〜約３５重量％の範囲が望ましく、約３０重量％が特に望ましい。
【００２０】
適切には、β−アルコキシアルキルシアノアクリレート成分（ａ）およびシアノアクリレート成分（ｂ）は、組成物中に約５５〜約８５：約５〜約３０の重量比で存在する。
【００２１】
ゴム強化成分（ｃ）は、（ｉ）エチレン、メチルアクリレートおよびカルボン酸硬化部位を有するモノマーの組み合わせの反応生成物、（ｉｉ）エチレンおよびメチルアクリレートのジポリマー、（ｉｉｉ）塩化ビニリデン−アクリロニトリルコポリマー、（ｉｖ）塩化ビニル／ビニルアセテートコポリマー、（ｖ）ポリエチレンとポリビニルアセテートのコポリマーおよびそれらの組み合わせから選択することができる。
【００２２】
望ましくは、（ｉ）エチレン、メチルアクリレートおよびカルボン酸硬化部位を有するモノマーの組み合わせの反応生成物（ｃ）であり、反応生成物は、離型剤、酸化防止剤、ステアリン酸、ポリエチレングリコールエーテルワックスを実質的に含まず、β−アルコキシアルキルシアノアクリレートが使用のために選択される。ＤｕＰｏｎｔは、ＶＡＭＡＣ  ＶＣＳ  ５５００の商品名でそのような反応生成物を供給している。
【００２３】
ゴム強化成分（ｃ）は、全組成物の約３重量％〜約２０重量％の範囲内の量で組成物に含まれるべきであり、約５重量％〜約１５重量％の範囲が望ましく、約８重量％が特に望ましい。
【００２４】
特に興味深い添加剤は、表面修飾成分であり、多くの形態をとることができる。たとえば、米国特許第８，６０９，７８０号（Ｍｉｓｉａｋ）参照のこと。たとえば、Ｉｎｈａｎｃｅ／Ｆｌｕｏｒｏ  Ｓｅａｌ、Ｌｔｄ．の表面修飾技術は、反応性ガス雰囲気が粒子／繊維／プラスチック／フィルムまたはファブリックの最外分子層を修飾する制御された酸化である。この処理により、分子骨格および／または側鎖が反応し、表面にヒドロキシルおよびカルボキシレートなどの極性官能基が形成される。
【００２５】
Ｉｎｈａｎｃｅのウェブサイトによると、これらの酸素含有化学官能基は、処理された粒子を高い表面エネルギーを有するものにする。これは、処理された粒子が、ポリオールなどの極性ポリマーに容易に濡れて分散することを意味する。表面修飾はまた、粒子（または繊維）とマトリックス樹脂との間のより強い結合をもたらす。強化された接着力は、表面官能基と水素との化学結合の結果である。ｗｗｗ．ｉｎｈａｎｃｅｐｒｏｄｕｃｔｓ．ｃｏｍ／ｔｅｃｈｎｏｌｏｇｙ．ｈｔｍｌ、２００６年８月１６日を参照のこと。
【００２６】
Ｉｎｈａｎｃｅから市販されている表面修飾ポリオレフィンには、ＩＮＨＡＮＣＥ（登録商標）ＵＨ−１０００およびＨＤ−１０００シリーズ粒子として記載されるファミリーのものが含まれる。そのファミリーの具体的な代表には、ＵＨ−１０４５（３００μｍの平均サイズを持つ）、ＵＨ−１０８０（１２５μｍの平均サイズを持つ）、ＵＨ−１２００（６３μｍの平均サイズを持つ）、ＵＨ−  １２５０（５３μｍの平均サイズを持つ）、ＵＨ−１５００（４５μｍの平均サイズを持つ）、ＵＨ−１７００（３８μｍの平均サイズを持つ）、ＨＤ−１８００（１８μｍの平均サイズを持つ）として指定されたものが含まれる。
【００２７】
ＩＮＨＡＮＣＥ（登録商標）ＵＨ−１０００シリーズ粒子は、最初のＵＨＭＷＰＥ樹脂に由来する自由流動性の白色粒子または粉末であり、以下の一般的特性を有する：  
表面エネルギー：５５＋  ｄｙｎｅｓ／ｃｍ（水濡れ性）
比重：０．９３〜０．９４
かさ密度：２０〜３１ｌｂ．／ｆｔ３（０．３２〜０．５０ｇ／ｃｃ）
分子量：３，０００，０００〜５，０００，０００
【００２８】
ＩＮＨＡＮＣＥ（登録商標）ＵＨ−１０００シリーズ粒子は、優れた耐摩耗性、低減された摩擦係数、強化された破壊作用および改善された防湿層を複合材に提供すると報告されている。
【００２９】
別の特に興味深い添加剤は、リン酸および無水イタコン酸のような無水物などの接着促進剤である。
【００３０】
適切には、β−アルコキシアルキルシアノアクリレート成分（ａ）は、組成物の総重量に基づき、約５５重量％〜約８０重量％の量で存在し、シアノアクリレート成分は、約７重量％〜約２７重量％の量で存在する。
【００３１】
シアノアクリレート成分（ｂ）は、β−アルコキシアルキルシアノアクリレート（ａ）と約３０：７０の重量比で存在し得る。
【００３２】
本発明のシアノアクリレート組成物には、カリックスアレーンおよびオキサカリックスアレーン、シラクラウン、クラウンエーテル、シクロデキストリン、ポリ（エチレングリコール）ジ（メタ）アクリレート、エトキシル化水酸基（ｅｔｈｏｘｙｌａｔｅｄ  ｈｙｄｒｉｃ）化合物およびそれらの組み合わせから選択されるいずれか１つ以上などの促進剤もまた含まれてもよい。
【００３３】
カリックスアレーンおよびオキサカリックスアレーンのうち、多くは公知であり、特許文献に報告されている。例えば、米国特許第４，５５６，７００号、第４，６２２，４１４号、第４，６３６，５３９号、第４，６９５，６１５号、第４，７１８，９６６号、および第４，８５５，４６１号に記載されており、これらの各々の開示は参照により本明細書に明確に組み込まれる。
【００３４】
例えば、カリックスアレーンに関しては、以下の構造内のものが有用である。
【００３５】
【化１】
2021500453.tif 000002
式中、
Ｒ１は、アルキル、アルコキシ、置換アルキルまたは置換アルコキシであり；Ｒ２はＨまたはアルキルであり；ｎは４，６または８である。
【００３６】
１つの特に望ましいカリックスアレーンはテトラブチルテトラ［２−エトキシ−２−オキソエトキシ］カリックス−４−アレーンである。
【００３７】
多くのクラウンエーテルが知られている。
たとえば、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチレンベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチルシクロヘキシル−１８−クラウン−６、ａｓｙｍ−ジベンゾ−２２−クラウン−６および１，２−ベンゾ−１，４−ベンゾ−５−オキシジェン−２０−クラウン−７のいずれかを用いることができる。米国特許第４，８３７，２６０号（Ｓａｔｏ）を参照し、これにより、その開示が参照によって本明細書に明確に組み込まれる。
【００３８】
シラクラウンのうち、この場合も先と同様に多くは知られており、文献に報告されている。
【００３９】
本発明の組成物に有用なシラクラウン化合物の具体的な例には、
【００４０】
【化２】
2021500453.tif 000003
ジメチルシラ−１１−クラウン−４、
【００４１】
【化３】
2021500453.tif 000004
ジメチルシラ−１４−クラウン−５、
【００４２】
【化４】
2021500453.tif 000005
およびジメチルシラ−１７−クラウン−６が挙げられる。
【００４３】
例えば、米国特許第４，９０６，３１７号（Ｌｉｕ）などを参照し、これにより、その開示が参照によって本明細書に明確に組み込まれる。
【００４４】
本発明に関して多くのシクロデキストリンを使用できる。例えば、その開示がこれにより参照によって本明細書に明確に組み込まれる米国特許第５，３１２，８６４号（Ｗｅｎｚ）に、少なくとも部分的にシアノアクリレートと溶解可能である、α、β又はγ−シクロデキストリンの水酸基誘導体として記載され、その権利が主張されるシクロデキストリンは、第１の促進剤成分として適切な選択である。
【００４５】
例えば、本明細書での使用に適したポリ（エチレングリコール）ジ（メタ）アクリレートには、以下の構造内のものが含まれる。
【００４６】
【化５】
2021500453.tif 000006
式中、
ｎは３より大きく、例えば３〜１２の範囲内であり、ｎは９であることが特に望ましい。  より具体的な例として、ＰＥＧ  ２００  ＤＭＡ（ｎは約４）、ＰＥＧ  ４００  ＤＭＡ（ｎは約９）、ＰＥＧ  ６００  ＤＭＡ（ｎは約１４）、ＰＥＧ  ８００  ＤＭＡ（ｎは約１９）が挙げられ、ここで、数値（例えば４００）は、二つのメタクリレート基を除外した当該分子のグリコール部分の平均分子量を、グラム／モル（すなわち、４００ｇ／ｍｏｌ）で表記したものである。特に望ましいＰＥＧ  ＤＭＡはＰＥＧ  ４００  ＤＭＡである。
【００４７】
そしてエトキシル化水酸基化合物（または使用され得るエトキシル化脂肪アルコール）のうち、適切なものは、以下の構造内のものから選択され得る。
【００４８】
【化６】
2021500453.tif 000007
式中、Ｃｍは、直鎖または分枝アルキルまたはアルケニル鎖であることができ、ｍは１〜３０の整数であり、例えば５〜２０であり、ｎは２〜３０の整数であり、例えば５〜１５であり、ＲはＨまたはアルキル、例えばＣ１−６アルキルであってもよい。
【００４９】
使用する場合、促進剤は、全組成物の約０．０１重量％〜約１０重量％の範囲内の量で組成物中に含まれるべきであり、約０．１重量％〜約０．５重量％の範囲が望ましく、約０．４重量％が特に望ましい。
【００５０】
通常、安定剤パッケージもシアノアクリレート組成物中に含まれる。前記安定剤パッケージは、１種以上のフリーラジカル安定剤及びアニオン安定剤を含んでもよく、それぞれの内容及び量は、当業者に周知である。米国特許第５，５３０，０３７号及び第６，６０７，６３２号を参照すること。これにより、その各開示が参照によって本明細書に組み込まれる。
【００５１】
特定の酸性物質（クエン酸など）、チキソトロピー剤またはゲル化剤、増粘剤、染料、およびそれらの組み合わせなどの他の添加剤を本発明のシアノアクリレート組成物に含めることができる。
【００５２】
促進剤およびこれらの添加剤のうち、以下の表に列挙されているものが、特に記載された量で、望ましい例である。
【表１】
2021500453.tif 000008
【００５３】
さらに、シアノアクリレート成分は、Ｈ２Ｃ＝Ｃ（ＣＮ）−ＣＯＯＲによって表されるものなどの多くの置換基で選択され得るシアノアクリレートモノマーをさらに含むことができ、式中、Ｒは、Ｃ１〜１５アルキル、アルコキシアルキル、シクロアルキル、アルケニル、アラルキル、アリール、アリルおよびハロアルキル基から選択される。望ましくは、シアノアクリレートモノマーは、メチルシアノアクリレート、エチル−２−シアノアクリレート、プロピルシアノアクリレート、アリルシアノアクリレート、およびこれらの組み合わせから選択できる。
【００５４】
本発明の別の態様では、２つの基材を互いに結合する方法が提供され、この方法は、少なくとも１つの基材に上記組成物を塗布し、その後、接着剤が固定するのを可能にするのに十分な時間、基材を互いに合わせる工程を含む。
【００５５】
本発明のさらに別の態様では、上記組成物の反応生成物が提供される。
【００５６】
本発明のさらに別の態様では、そのように記載された組成物を調製する方法が提供される。この方法は、（ａ）β−アルコキシアルキルシアノアクリレート成分を提供し、（ｂ）ブチルシアノアクリレート、オクチルシアノアクリレート、およびそれらの組み合わせから選択されるシアノアクリレート成分、（ｃ）ゴム強化成分、（ｄ）表面修飾成分および（ｅ）接着促進剤を混合し、それらと混合することを含み、ここで望ましくは、ゴム強化成分は、約２０重量％までの量でシアノアクリレート成分に溶解される。
【００５７】
本発明は、以下の実施例によりさらに説明される。
【実施例】
【００５８】
サンプルＡは、以下の表Ａに示されるような重量パーセントで成分から調製した。サンプルＡは、ｎ−ブチルシアノアクリレートを含んでいた。
【００５９】
【表２】
2021500453.tif 000009
【００６０】
サンプルＢ〜Ｄは、同様の方法で調製され、以下の表Ｂに示される。サンプルＢ〜Ｄは、オクチルシアノアクリレートを含んでいた。
【００６１】
【表３】
2021500453.tif 000010
【００６２】
サンプルＡ〜Ｄのそれぞれに、ＭＭＢＰをフリーラジカル安定剤として０．０５重量パーセントの量で加えた。ＭＭＢＰは、２，２−メチレンビス−（４−メチル−６−ｔｅｒｔ−ブチルフェノール）である。
【００６３】
次に、サンプルを、Ｔ剥離強度性能（Ｎ／ｍｍで測定）のために室温および／または８０℃の温度で、示される日数での期間にわたって、軟鋼基材およびアルミニウム基材で評価した。結果を以下の表ＣおよびＤに示す。
【００６４】
【表４】
2021500453.tif 000011
【００６５】
【表５】
2021500453.tif 000012
【００６６】
これらの結果は、軟鋼基材の室温エージングのデータがほとんどまたは実質的に変化を示さないことを示しているようである。すなわち、軟鋼基材ではサンプルは、軟鋼基材のＴ剥離性能の維持を示している。しかし、アルミニウム基材の室温エージングのデータでは、性能の低下が示された。ブチルシアノアクリレートを有するサンプルとオクチルシアノアクリレートを有するサンプルとの間で性能に実質的な違いは見られない。
【００６７】
時間の経過に伴う高温条件で、サンプルＡは、軟鋼基材での経時的な性能の向上と、アルミニウム基材での経時的な性能の維持を示している。
【国際調査報告】
2021500453.tif 000014
2021500453.tif 000015